(57)【要約】【課題】潜像保持体の偏磨耗を効果的に抑制し得る静電荷像現像用トナー、該トナーの製造方法、および潜像保持体の偏磨耗を効果的に抑制し、高品位な画像を得ることができる画像形成装置の提供。【解決手段】研磨剤の付着率が１０％以上４０％以下である静電荷像現像用トナー、トナー母粒子をトナーカートリッジへ充填する際に、該トナー母粒子に研磨剤を添加する研磨剤添加工程を有する静電荷像現像用トナーの製造方法、および潜像保持体と清掃用ブレードとの接触部に転写残留成分が堆積し、該堆積した転写残留成分中における研磨剤の含有濃度が５質量％以上２５質量％以下である画像形成装置。【選択図】なし【特許請求の範囲】
【請求項１】
下記式（１）で表される研磨剤の付着率（Ａ）が１０％以上４０％以下であることを特徴とする静電荷像現像用トナー。
付着率（Ａ）＝Ｂ／（Ｂ＋Ｃ）×１００      ・・・  式（１）
（上記式（１）において、Ｂは、静電荷像現像用トナーを分散させた分散液に超音波振動（出力６０Ｗ、周波数２０ｋＨｚ）を１５分間作用させトナー表面に浮遊している研磨剤を除去した後の、前記静電荷像現像用トナーに付着している研磨剤の質量を、Ｃは、上記の方法によって除去された研磨剤の質量を表す。）
【請求項２】
前記研磨剤の付着率（Ａ）が１５％以上３５％以下であることを特徴とする請求項１に記載の静電荷像現像用トナー。
【請求項３】
前記研磨剤の付着率（Ａ）が２０％以上３０％以下であることを特徴とする請求項１に記載の静電荷像現像用トナー。
【請求項４】
トナー母粒子をトナーカートリッジへ充填する際に、該トナー母粒子に研磨剤を添加する研磨剤添加工程を有することを特徴とする静電荷像現像用トナーの製造方法。
【請求項５】
少なくともトナーを含み、該トナーが請求項１〜請求項３のいずれか１項に記載の静電荷像現像用トナーであることを特徴とする静電荷像現像剤。
【請求項６】
少なくともトナーが収容され、該トナーが請求項１〜請求項３のいずれか１項に記載の静電荷像現像用トナーであることを特徴とするトナーカートリッジ。
【請求項７】
少なくとも現像剤保持体を備え、請求項５に記載の静電荷像現像剤を収容することを特徴とするプロセスカートリッジ。
【請求項８】
潜像保持体と、該潜像保持体上に形成された静電潜像を請求項１〜請求項３の何れか１項に記載の静電荷像現像用トナーによりトナー像として現像する現像手段と、潜像保持体上に形成されたトナー像を被転写体上に転写する転写手段と、潜像保持体を清掃用ブレードを押し当て転写残留成分を清掃する清掃手段と、を有することを特徴とする画像形成装置。
【請求項９】
前記潜像保持体と清掃用ブレードとの接触部に前記転写残留成分が堆積し、堆積した該転写残留成分中における研磨剤の含有濃度が５質量％以上２５質量％以下であることを特徴とする請求項８に記載の画像形成装置。
【請求項１０】
前記堆積した転写残留成分中における研磨剤の含有濃度が６質量％以上２０質量％以下であることを特徴とする請求項９に記載の画像形成装置。
【請求項１１】
前記堆積した転写残留成分中における研磨剤の含有濃度が７質量％以上１５質量％以下であることを特徴とする請求項９に記載の画像形成装置。
【発明の詳細な説明】
【技術分野】
【０００１】
本発明は、静電荷像現像用トナーおよびその製造方法、静電荷像現像剤、トナーカートリッジ、プロセスカートリッジ並びに画像形成装置に関する。
【背景技術】
【０００２】
電子写真法においては、一般的に、光導電性物質を利用した感光体（潜像保持体）表面に、種々の手段により電気的に潜像を形成し、形成された潜像を、現像剤を用いて現像しトナー像を形成した後、このトナー像を、必要に応じて中間転写体を介して、紙等の被転写材表面に転写し、加熱、加圧、加熱加圧等により定着する、という複数の工程を経て、画像が形成される。また、感光体表面に残ったトナーは、一般にブレードを用いた清掃工程により清掃される。
【０００３】
この場合、前記感光体や中間転写体には転写残トナー、かぶりトナー、放電生成物、紙粉などの異物が残留したり付着したりするため、これらの汚染物質をブレードやブラシを用いて除去している。一方で、ブレードやブラシなどの清掃部材が感光体や中間転写体をこするため、耐傷性や耐磨耗性の観点から、感光体表面から上記汚染物質を除去する能力を適性に維持し続け、且つ長期間安定して高品位な画像を得ることが求められていた。
【０００４】
耐傷性や耐摩耗性を改善する試みとして、トナーに潤滑性材料や研磨性材料を付加する方法がある。例えば、現像剤中に潤滑剤を添加することで、感光体に皮膜を形成し、清掃性の向上と感光体の削れを抑制する方法が提案されている（例えば、特許文献１参照）。また、潤滑剤供給手段を備え感光体の長寿命化を図る方法が提案されている（例えば、特許文献２参照）。また、清掃性の維持と長寿命化（長期安定性）のために、転写残トナーをブレード端部に塞き止め、潤滑剤の供給手段とする方法が提案されている（例えば、特許文献３参照）。また、清掃性改善のため、清掃用ブレードの感光体との接触部位にトナー粒径よりも小さい清掃助剤を５０〜１００μｍの幅で滞留させる清掃方法が提案されている（例えば、特許文献４参照）。更に、感光体の偏磨耗抑制と長寿命化のため、保護剤を感光体表面に塗布する機構を設ける方法が提案されている（例えば、特許文献５参照）。
【特許文献１】特開２０００−８９５０２号公報
【特許文献２】特開２００１−５１５７１号公報
【特許文献３】特開２００５−４０５１号公報
【特許文献４】特開２００１−１３８３７号公報
【特許文献５】特開２００５−１１５３１１号公報
【発明の開示】
【発明が解決しようとする課題】
【０００５】
ところで、潜像保持体における磨耗の発生は、まず帯電装置での放電によって潜像保持体の表面層が劣化して表面粗さが増加し、当該箇所が清掃用ブレードの押し当てによって削れて磨耗が発生する。その際、潜像保持体と清掃用ブレードとの接触部にはトナーや清掃用助剤、トナーに外添した無機粒子等が堆積しており、磨耗の度合い、場所毎の磨耗の偏り（潜像保持体の軸方向における磨耗の偏り）に影響を与えている。特に、研磨剤などの潜像保持体表面よりも高硬度な粒子の存在が、磨耗に影響を与える重要な因子である。つまり、上記研磨剤を場所による偏りがない状態で接触部に存在させるよう制御することが、磨耗の偏り（偏磨耗）の抑制に好適であることが判明した。
しかし、従来トナー中に添加されていた研磨剤はトナーとの付着力が強く、画像が形成される領域（画像部）には研磨剤が存在するものの、画像が形成されない領域（非画像部）には研磨剤が存在せず、結果として潜像保持体と清掃用ブレードとの接触部における研磨剤の存在状態が、形成される画像パターン（画像密度）に依存し、研磨剤の偏りを制御することが困難であった。
【０００６】
本発明の課題は、潜像保持体の偏磨耗を効果的に抑制し得る静電荷像現像用トナー、該トナーの製造方法、該トナーを含む静電荷像現像剤、該トナーを収容したトナーカートリッジ、前記静電荷像現像剤を収容するプロセスカートリッジ、および潜像保持体の偏磨耗を効果的に抑制し、高品位な画像を得ることができる画像形成装置を提供することにある。
【課題を解決するための手段】
【０００７】
上記課題は、以下の本発明により達成される。
すなわち請求項１に係る発明は、下記式（１）で表される研磨剤の付着率（Ａ）が１０％以上４０％以下である静電荷像現像用トナーである。
付着率（Ａ）＝Ｂ／（Ｂ＋Ｃ）×１００      ・・・  式（１）
（上記式（１）において、Ｂは、静電荷像現像用トナーを分散させた分散液に超音波振動（出力６０Ｗ、周波数２０ｋＨｚ）を１５分間作用させトナー表面に浮遊している研磨剤を除去した後の、前記静電荷像現像用トナーに付着している研磨剤の質量を、Ｃは、上記の方法によって除去された研磨剤の質量を表す。）
【０００８】
請求項２に係る発明は、請求項１に記載の研磨剤の付着率（Ａ）が１５％以上３５％以下である静電荷像現像用トナーである。
【０００９】
請求項３に係る発明は、請求項１に記載の研磨剤の付着率（Ａ）が２０％以上３０％以下である静電荷像現像用トナーである。
【００１０】
請求項４に係る発明は、トナー母粒子をトナーカートリッジへ充填する際に、該トナー母粒子に研磨剤を添加する研磨剤添加工程を有する静電荷像現像用トナーの製造方法である。
【００１１】
請求項５に係る発明は、少なくともトナーを含み、該トナーが請求項１〜請求項３のいずれか１項に記載の静電荷像現像用トナーである静電荷像現像剤である。
【００１２】
請求項６に係る発明は、少なくともトナーが収容され、該トナーが請求項１〜請求項３のいずれか１項に記載の静電荷像現像用トナーであるトナーカートリッジである。
【００１３】
請求項７に係る発明は、少なくとも現像剤保持体を備え、請求項５に記載の静電荷像現像剤を収容するプロセスカートリッジである。
【００１４】
請求項８に係る発明は、潜像保持体と、該潜像保持体上に形成された静電潜像を請求項１〜請求項３の何れか１項に記載の静電荷像現像用トナーによりトナー像として現像する現像手段と、潜像保持体上に形成されたトナー像を被転写体上に転写する転写手段と、潜像保持体を清掃用ブレードを押し当て転写残留成分を清掃する清掃手段と、を有する画像形成装置である。
【００１５】
請求項９に係る発明は、請求項８に記載の潜像保持体と清掃用ブレードとの接触部に前記転写残留成分が堆積し、堆積した該転写残留成分中における研磨剤の含有濃度が５質量％以上２５質量％以下である画像形成装置である。
【００１６】
請求項１０に係る発明は、請求項９に記載の堆積した転写残留成分中における研磨剤の含有濃度が６質量％以上２０質量％以下である画像形成装置である。
【００１７】
請求項１１に係る発明は、請求項９に記載の堆積した転写残留成分中における研磨剤の含有濃度が７質量％以上１５質量％以下である画像形成装置である。
【発明の効果】
【００１８】
請求項１に係る発明によれば、潜像保持体の偏磨耗を効果的に抑制することができる。
【００１９】
請求項２に係る発明によれば、潜像保持体の偏磨耗をより効果的に抑制することができる。
【００２０】
請求項３に係る発明によれば、潜像保持体の偏磨耗をより効果的に抑制することができる。
【００２１】
請求項４に係る発明によれば、潜像保持体の偏磨耗を効果的に抑制し得る静電荷像現像用トナーを容易に製造することができる。
【００２２】
請求項５に係る発明によれば、潜像保持体の偏磨耗を効果的に抑制することができる。      
【００２３】
請求項６に係る発明によれば、潜像保持体の偏磨耗を効果的に抑制し得る静電荷像現像用トナーの供給を容易にし、上記特性の維持性を高めることができる。
【００２４】
請求項７に係る発明によれば、潜像保持体の偏磨耗を効果的に抑制し得る静電荷像現像剤の取り扱いを容易にし、種々の構成の画像形成装置への適応性を高めることができる。
【００２５】
請求項８に係る発明によれば、潜像保持体の偏磨耗を効果的に抑制し、高品位な画像を得ることができる。
【００２６】
請求項９に係る発明によれば、潜像保持体の過剰な磨耗を良好に防止できると共に、良好な研磨能力によって潜像保持体表面の清掃性を高めることができ、高品位な画像を得ることができる。
【００２７】
請求項１０に係る発明によれば、潜像保持体の過剰な磨耗をより良好に防止できると共に、より良好な研磨能力によって潜像保持体表面の清掃性を高めることができ、高品位な画像をして得ることができる。
【００２８】
請求項１１に係る発明によれば、潜像保持体の過剰な磨耗をより良好に防止できると共に、より良好な研磨能力によって潜像保持体表面の清掃性を高めることができ、高品位な画像をして得ることができる。
【発明を実施するための最良の形態】
【００２９】
＜静電荷像現像用トナー＞
本発明の静電荷像現像用トナーは、下記式（１）で表される研磨剤の付着率（Ａ）が１０％以上４０％以下であることを特徴とする。
付着率（Ａ）＝Ｂ／（Ｂ＋Ｃ）×１００      ・・・  式（１）
（上記式（１）において、Ｂは、静電荷像現像用トナーを分散させた分散液に超音波振動（出力６０Ｗ、周波数２０ｋＨｚ）を１５分間作用させトナー表面に浮遊している研磨剤を除去した後の、前記静電荷像現像用トナーに付着している研磨剤の質量を、Ｃは、上記の方法によって除去された研磨剤の質量を表す。）
【００３０】
研磨剤の付着率が上記範囲である静電荷像現像用トナー（以下、単に「トナー」と称すことがある）は、換言すれば付着力の強い研磨剤の量が１０％以上４０％以下であり、付着力の弱い研磨剤がトナー表面に多く存在していることを表す。付着力の弱い研磨剤は、現像手段としての現像器表面と潜像保持体表面とで挟まれる領域において浮遊した状態で存在し、画像部であるか非画像部であるかに関わらず潜像保持体表面に付着する。非画像部に付着した研磨剤は、転写工程で非転写媒体に転写されずに清掃用ブレードと潜像保持体との接触部に到り堆積するため、形成される画像パターンに影響されることなく、研磨剤の偏りを良好に防止することができる。
【００３１】
尚、本明細書においては、上記付着力の弱い研磨剤を「浮遊研磨剤」と、付着力の強い研磨剤を「付着研磨剤」と称す。両者の何れに該当するかの判断は、トナーを分散させた分散液に超音波振動（出力６０Ｗ、周波数２０ｋＨｚ）を１５分間作用させた場合に、トナー表面から除去されるか否かによって行う。
【００３２】
《研磨剤の付着率の算出方法》
ここで、上記付着率（Ａ）の算出方法についてより詳細に説明する。
まずトナーを分散液に分散させ、該分散液に出力６０Ｗ、周波数２０ｋＨｚ、１５分間の条件で超音波振動を作用させ、浮遊研磨剤をトナー表面から除去して回収し、また分散液中に残ったトナー（浮遊研磨剤が除去され付着研磨剤が付着したトナー）を濾取する。濾取したトナー中における研磨剤の含有量は、研磨剤特有の蛍光Ｘ線を測定することで求めることができ、具体的には、予めトナーと研磨剤の含有率が既知の試料を用いて検量線を作成し、前記濾取したトナーによる蛍光Ｘ線測定により、付着研磨剤量（Ｂ）が求められる。また、上記の方法によって除去・回収された浮遊研磨剤の質量を測定して浮遊研磨剤量（Ｃ）を求め、前記式（１）により研磨剤の付着率（Ａ）が算出される。
【００３３】
尚、上記超音波振動を作用させる超音波振動発生装置としては日本精機社製の商品名：Ｕｌｔｒａｓｏｎｉｃ  Ｇｅｎｅｒａｔｏｒ  ｍｏｄｅｌＵＳ−３００ＴＣＶＰを使用した。また、静電荷像現像用トナーを分散させる分散液としては、０．２質量％の界面活性剤（ポリオキシエチレンオクチルフェニルエーテル、和光純薬工業製）水溶液４０ｍｌ等を用いて行う。更に、蛍光Ｘ線測定に用いる装置としては島津製作所製の商品名：蛍光Ｘ線分析装置  ＸＲＦ１５００を使用し、その測定条件は、Ｘ線管球はＲｈ管球を用い、４０ｋｖ、７０ｍＡで分析時間３０分に設定して行う。
本明細書に記載の付着率（Ａ）は、何れも上記の方法により算出された値である。
【００３４】
上記トナーにおける研磨剤の付着率は、更に１５％以上３５％以下であることが好ましく、２０％以上３０％以下であることが特に好ましい。
【００３５】
研磨剤の付着率が上記範囲であるトナーは、以下の静電荷像現像用トナーの製造方法によって作製することができる。
【００３６】
＜静電荷像現像用トナーの製造方法＞
本発明のトナーの製造方法は、トナー母粒子をトナーカートリッジへ充填する際に、該トナー母粒子に研磨剤を添加する研磨剤添加工程を有することを特徴とする。トナー母粒子をトナーカートリッジに充填する際に研磨剤を添加することにより、トナー中における浮遊研磨剤の量を制御することができる。
また、トナー中における付着研磨剤の量を制御する観点から、上記研磨剤添加工程と併わせて、トナー母粒子を作製した後であって該トナー母粒子をトナーカートリッジへ充填する前に研磨剤を添加・攪拌する工程を設けることができる。尚、以下においては、トナー母粒子を作製した後であって該トナー母粒子をトナーカートリッジへ充填する前に研磨剤を添加・攪拌する工程を「第１の研磨剤添加工程」と、トナー母粒子をトナーカートリッジへ充填する際に該トナー母粒子に研磨剤を添加する工程を「第２の研磨剤添加工程」と称す。
【００３７】
以下、上記静電荷像現像用トナーの製造方法を、工程の順を追って説明する。
【００３８】
（１）トナー母粒子製造工程
トナー母粒子は、特に製造方法により限定されるものではなく、例えば結着樹脂と着色剤、離型剤、帯電制御剤等を混練、粉砕、分級する混練粉砕法；混練粉砕法にて得られた粒子を機械的衝撃力または熱エネルギーにて形状を変化させる方法；結着樹脂の重合性単量体を乳化重合させ、形成された分散液と、着色剤、離型剤、帯電制御剤等の分散液とを混合し、凝集、加熱融着させ、トナー母粒子を得る乳化重合凝集法；結着樹脂を得るための重合性単量体と着色剤、離型剤、帯電制御剤等の溶液を水系溶媒に懸濁させて重合する懸濁重合法；結着樹脂と着色剤、離型剤、帯電制御剤等の溶液を水系溶媒に懸濁させて造粒する溶解懸濁法；等により得られるものが使用できる。
【００３９】
また上記方法で得られたトナー母粒子をコアにして、さらに被覆層を形成してコアシェル構造をもたせる製造方法など、公知の方法を使用することができるが、形状制御、粒度分布制御の観点から水系溶媒にて製造する懸濁重合法、乳化重合凝集法、溶解懸濁法が好ましく、乳化重合凝集法が特に好ましい。
【００４０】
トナー母粒子は、結着樹脂や着色剤などを含み、その他、離型剤、帯電制御剤等を用いてもよい。体積平均粒径は２〜１２μｍの範囲が好ましく３〜９μｍの範囲がより好ましい。
トナー母粒子の体積平均粒径（累積体積平均粒径）は、マルチサイザーＩＩ（ベックマン−コールター社製）で測定される粒度分布を基にして分割された粒度範囲（チャネル）に対して体積をそれぞれ小径側から累積分布を描いて、累積５０％となる粒径として求めた。
【００４１】
また、トナー母粒子の形状係数ＳＦ１は、高い現像、転写性、および高画質が得られる点から１００〜１４０の範囲内であることが好ましく、さらに好ましくは１２５〜１４０である。
ここで、トナー母粒子の形状係数ＳＦ１とは下式（２）で示される値を意味する。
・式（２）  ＳＦ１＝（ＭＬ２／Ａ）×（π／４）×１００
但し、式（２）中、ＳＦ１は前記トナーの形状係数、ＭＬは前記トナー母粒子の絶対最大長、Ａは前記トナー母粒子の投影面積を表す。
【００４２】
なお、式（２）に示されるトナー母粒子の絶対最大長、トナー母粒子の投影面積は光学顕微鏡（ニコン製、Ｍｉｃｒｏｐｈｏｔｏ−ＦＸＡ）を用いて倍率５００倍に拡大したトナー粒子像を撮影し、得られた画像情報をインターフェースを介して例えばニコレ社製画像解析装置（ＬｕｚｅｘＩＩＩ）に導入して画像解析を行うことにより求めることができる。また、形状係数ＳＦ１の値は、無作為にサンプリングした１０００個のトナー母粒子を測定して得られたデータを元に、平均値として求めることができる。
【００４３】
次いで、上記トナー母粒子の製造に用いられる各成分について説明する。
−結着樹脂−
使用される結着樹脂としては、スチレン、クロロスチレン等のスチレン類；エチレン、プロピレン、ブチレン、イソプレン等のモノオレフィン類；酢酸ビニル、プロピオン酸ビニル、安息香酸ビニル、酪酸ビニル等のビニルエステル類；アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類；ビニルメチルエーテル、ビニルエチルエーテル、ビニルブチルエーテル等のビニルエーテル類；ビニルメチルケトン、ビニルヘキシルケトン、ビニルイソプロペニルケトン等のビニルケトン類；等の単独重合体および共重合体を例示することができ、特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン等を挙げることができる。さらに、ポリエステル、ポリウレタン、エポキシ樹脂、シリコーン樹脂、ポリアミド、変性ロジン、パラフィンワックス等を挙げることができる。
【００４４】
−着色剤−
また、着色剤としては、マグネタイト、フェライト等の磁性粉、カーボンブラック、アニリンブルー、カルイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ．ピグメント・イエロー１７、Ｃ．Ｉ．ピグメント・ブルー１５：１、Ｃ．Ｉ．ピグメント・ブルー１５：３等を代表的なものとして例示することができる。
【００４５】
トナー母粒子における前記着色剤の含有量としては、結着樹脂１００質量部に対して１〜３０質量部の範囲が望ましい。また、表面処理された着色剤を使用したり、顔料分散剤を使用することも有効である。前記着色剤の種類を選択することにより、イエロートナー、マゼンタトナー、シアントナー、ブラックトナー等を得ることができる。
【００４６】
−その他の成分−
離型剤としては、低分子ポリエチレン、低分子ポリプロピレン、フィッシャートロプシュワックス、モンタンワックス、カルナバワックス、ライスワックス、キャンデリラワックス等を代表的なものとして例示することができる。
さらに内添剤として、例えば、フェライト、マグネタイト、還元鉄、コバルト、ニッケル、マンガン等の金属、合金、またはこれら金属を含む化合物などの磁性体等が挙げられる。
【００４７】
また、トナー母粒子には帯電制御剤が添加されてもよい。帯電制御剤としては、公知のものを使用することができるが、アゾ系金属錯化合物、サリチル酸の金属錯化合物、極性基を含有するレジンタイプの帯電制御剤を用いることができる。上記トナーは、磁性材料を内包する磁性トナー、および磁性材料を含有しない非磁性トナーのいずれであってもよい。
【００４８】
（２）第１の研磨剤添加工程
上記トナーの製造方法においては、付着研磨剤量を制御する観点から、上記トナー母粒子の作製後であってトナーカートリッジ充填前に、研磨剤を添加し混合する第１の研磨剤添加工程を設けることができる。
【００４９】
上記トナーに添加（外添）する研磨剤粒子としては、一般的なものを用いることができる。例えば、酸化セリウム、チタン酸ストロンチウム、酸化マグネシウム、アルミナ、炭化ケイ素、酸化亜鉛、シリカ、酸化チタン、窒化ホウ素、ピロリン酸カルシウム、ジルコニア、チタン酸バリウム、チタン酸カルシウム、炭酸カルシウムなどの無機粒子が挙げられる。またこれらの複合材料を用いてもよい。これらの研磨剤粒子の中では、酸化セリウムが好ましく用いられる。
【００５０】
また、上記研磨剤粒子には、テトラブチルチタネート、テトラオクチルチタネート、イソプロピルトリイソステアロイルチタネート、イソプロピルトリデシルベンゼンスルフォニルチタネート、ビス（ジオクチルパイロフォスフェート）オキシアセテートチタネートなどのチタンカップリング剤、γ−（２−アミノエチル）アミノプロピルトリメトキシシラン、γ−（２−アミノエチル）アミノプロピルメチルジメトキシシラン、γ−メタクリロキシプロピルトリメトキシシラン、Ｎ−β−（Ｎ−ビニルベンジルアミノエチル）γ−アミノプロピルトリメトキシシラン塩酸塩、ヘキサメチルジシラザン、メチルトリメトキシシラン、ブチルトリメトキシシラン、イソブチルトリメトキシシラン、ヘキシルトエリメトキシシラン、オクチルトリメトキシシラン、デシルトリメトキシシラン、ドデシルトリメトキシシラン、フェニルトリメトキシシラン、ｏ−メチルフェニルトリメトキシシラン、ｐ−メチルフェニルトリメトキシシラン等のシランカップリング剤などで処理を行ってもよい。また、シリコーンオイル、ステアリン酸アルミニウム、ステアリン酸亜鉛、ステアリン酸カルシウム等の高級脂肪酸金属塩による疎水化処理も好ましく行うことができる。
また研磨剤粒子には、トナー母粒子と混合する前に、加熱、粉砕、分級などの処理を行ことができる。
【００５１】
上記研磨剤粒子の粒子径としては、個数平均一次径が０．１μｍ以上３μｍ以下の範囲が好ましく、更には０．３μｍ以上１μｍ以下がより好ましく、０．５μｍ以上０．８μｍ以下が特に好ましい。
尚、上記個数平均一次径は、以下の方法により測定することができる。走査型電子顕微鏡（ＳＥＭ：Ｓ−４７００型、日立株式会社製）を用い、トナーに外添された状態の研磨剤粒子を走査型電子顕微鏡で１００視野の観察（５００００倍）を行い、各研磨剤粒子の画像面積に相当する円形粒子の粒径（長径と短径の平均値：円と近似して求めた）を１０００箇所測定し、その平均値を研磨剤粒子の個数平均一次径とした。
本明細書に記載の研磨剤粒子の粒子径（個数平均一次径）は、何れも上記の方法により算出された値である。
【００５２】
第１の研磨剤添加工程では、例えばＶ型ブレンダーやヘンシェルミキサー、レディゲミキサー等の公知の混合機を用いることによって、研磨剤の添加・混合を行うことができる。
【００５３】
またこの際、種々の他の添加剤を添加してもよく、これらの添加剤としては、流動化剤やポリスチレン粒子、ポリメチルメタクリレート粒子、ポリフッ化ビニリデン粒子等の清掃助剤もしくは転写助剤等が挙げられる。
【００５４】
また、トナー母粒子との混合方法としては、研磨剤粒子を単独でトナー母粒子と混合しても、研磨剤粒子と他の添加剤とを併せてトナー母粒子に添加混合しても、研磨剤粒子を先に添加混合した後に他の添加剤を添加混合しても、他の外添剤を先に添加混合した後に研磨剤粒子を添加混合しても構わない。また、混合後に篩分プロセスを通しても構わない。
【００５５】
（３）第２の研磨剤添加工程
上記トナーの製造方法においては、浮遊研磨剤量を制御する観点から、前述の方法で得られたトナー母粒子のトナーカートリッジ充填の際に、研磨剤を添加する第２の研磨剤添加工程を設けることを必須の要件とする。
【００５６】
第２の研磨剤添加工程に用いる研磨剤としては、前記第１の研磨剤添加工程に用い得る研磨剤をそのまま好ましいものとして使用することができる。
【００５７】
第２の研磨剤添加工程における、トナー母粒子への研磨剤の添加は、例えば、トナー母粒子をトナーカートリッジに充填する充填機上部に設置されたトナー粒子ホッパーに、研磨剤投入機より所定量の研磨剤を投入する方法、トナー母粒子をトナーカートリッジに充填する充填口に並列して研磨剤投入口を設置し、トナー母粒子を充填すると共に所定量の研磨剤を上記研磨剤投入口より、カートリッジ内に直接投入する方法等により行うことができる。
【００５８】
尚、上記トナーが、後述の二成分現像剤としてキャリアと共にトナーカートリッジ中に充填される態様である場合には、まずトナー母粒子をキャリアと混合して現像剤を調製した後に、該現像剤をトナーカートリッジに充填する際に、研磨剤を添加する第２の研磨剤添加工程を設ける。
【００５９】
前記第１の研磨剤添加工程および第２の研磨剤添加工程における、研磨剤の総添加量としては、全トナー成分に対して０．５質量％以上３質量％以下であることが好ましく、０．６質量％以上２．５質量％以下であることがより好ましく、０．７質量％以上２．０質量％以下であることが特に好ましい。
また、第１の研磨剤添加工程を設ける場合には、付着研磨剤量と浮遊研磨剤量とを好適な範囲に制御する観点から、第１および第２の研磨剤添加工程における研磨剤添加量の比（第１の研磨剤添加工程における添加量：第２の研磨剤添加工程における添加量）は、１：１〜１：４が好ましく、更には１：１〜１：２が特に好ましい。
【００６０】
＜静電荷像現像剤＞
上記静電荷像現像用トナーは、そのまま一成分現像剤として、あるいは二成分現像剤として用いられる。二成分現像剤として用いる場合にはキャリアと混合して使用され、前述の通り、前記トナーの製造方法における第２の研磨剤添加工程は、キャリアと混合した後に行われる。
【００６１】
二成分現像剤に使用し得るキャリアとしては、特に制限はなく、公知のキャリアを用いることができる。例えば酸化鉄、ニッケル、コバルト等の磁性金属、フェライト、マグネタイト等の磁性酸化物や、これら芯材表面に樹脂被覆層を有する樹脂コートキャリア、磁性分散型キャリア等を挙げることができる。またマトリックス樹脂に導電材料などが分散された樹脂分散型キャリアであってもよい。
【００６２】
キャリアに使用される被覆樹脂・マトリックス樹脂としては、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合を含んで構成されるストレートシリコーン樹脂またはその変性品、フッ素樹脂、ポリエステル、ポリカーボネート、フェノール樹脂、エポキシ樹脂等を例示することができるが、これらに限定されるものではない。
【００６３】
導電材料としては、金、銀、銅といった金属やカーボンブラック、更に酸化チタン、酸化亜鉛、硫酸バリウム、ホウ酸アルミニウム、チタン酸カリウム、酸化スズ、等を例示することができるが、これらに限定されるものではない。
【００６４】
またキャリアの芯材としては、鉄、ニッケル、コバルト等の磁性金属、フェライト、マグネタイト等の磁性酸化物、ガラスビーズ等が挙げられるが、キャリアを磁気ブラシ法に用いるためには、磁性材料であることが望ましい。キャリアの芯材の体積平均粒径としては、一般的には１０〜５００μｍの範囲にあり、望ましくは３０〜１００μｍの範囲にある。
【００６５】
またキャリアの芯材の表面に樹脂被覆するには、前記被覆樹脂、および各種添加剤を適当な溶媒に溶解した被覆層形成用溶液により被覆する方法等が挙げられる。溶媒としては、特に限定されるものではなく、使用する被覆樹脂、塗布適性等を勘案して選択すればよい。
【００６６】
具体的な樹脂被覆方法としては、キャリアの芯材を被覆層形成用溶液中に浸漬する浸漬法、被覆層形成用溶液をキャリアの芯材表面に噴霧するスプレー法、キャリアの芯材を流動エアーにより浮遊させた状態で被覆層形成用溶液を噴霧する流動床法、ニーダーコーター中でキャリアの芯材と被覆層形成溶液とを混合し、溶剤を除去するニーダーコーター法等が挙げられる。
また、キャリアの心材に粒子状のコート樹脂や添加物を混合・付着させたのちに、加熱処理や、高せん断処理を施すことで、コート膜を形成させることもできる。
【００６７】
前記二成分現像剤におけるトナーとキャリアとの混合比（質量比）は、トナー：キャリア＝１：１００〜３０：１００の範囲が望ましく、３：１００〜２０：１００の範囲がより望ましい。
【００６８】
＜画像形成装置＞
次に、画像形成装置について説明する。
本発明の画像形成装置は、潜像保持体と、該潜像保持体上に形成された静電潜像をトナーによりトナー像として現像する現像手段と、潜像保持体上に形成されたトナー像を被転写体上に転写する転写手段と、潜像保持体を清掃用ブレードを押し当て転写残留成分を清掃する清掃手段と、を有し、上記トナーとして前述の静電荷像現像用トナーを用いるものである。
【００６９】
尚、上記画像形成装置においては、前記潜像保持体と清掃用ブレードとの接触部に前記転写残留成分が堆積し、該堆積した転写残留成分（以下、単に「堆積成分」と称す）中における研磨剤の含有濃度が５質量％以上２５質量％以下であることが好ましい。更には６質量％以上２０質量％以下であることがより好ましく、７質量％以上１５質量％以下であることが特に好ましい。
トナー中への研磨剤添加量を適正な範囲に抑制しつつ、堆積成分中における研磨剤の含有濃度を上記範囲に制御するには、上記画像形成装置に用いるトナーにおいて、研磨剤の総添加量および研磨剤の付着率（即ち、付着研磨剤の量と浮遊研磨剤の量）を制御することにより達成することができる。
【００７０】
具体的には、下記式（３）を考慮して、トナー中における研磨剤の総添加量および研磨剤の付着率を制御する。
式（３）    （ａ）＝｛（ｂ）＋（ｃ）｝／｛（ｄ）＋（ｃ）｝×１００
ａ：堆積成分中における研磨剤濃度（質量％）
ｂ：画像部の転写残留成分中における研磨剤の含有量＝
（平均画像部面積（ｍ２））
×（画像部における単位面積あたりのトナー現像量（ｇ／ｍ２））
×（トナー中における研磨剤の総添加濃度（質量％）／１００）
×（研磨剤の付着率（％）／１００）×（１００−転写効率（％））／１００
ｃ：非画像部に付着する研磨剤量＝
（平均非画像部面積（ｍ２））
×（非画像部における単位面積あたりの研磨剤付着量（ｇ／ｍ２））
ｄ：画像部の転写残留成分量＝
（平均画像部面積（ｍ２））
×（画像部における単位面積あたりのトナー現像量（ｇ／ｍ２））
×（１００−転写効率（％））／１００
【００７１】
尚、上記式（３）中の「画像部における単位面積あたりのトナー現像量」、「転写効率」および「非画像部における単位面積あたりの研磨剤付着量」の測定は、それぞれ以下の方法により行うことができる。
−画像部における単位面積あたりのトナー現像量の測定−
所定面積のベタ画像となる画像パターンの現像像を潜像保持体上に形成し、該現像像が転写工程に移行する直前に画像形成装置を強制的に停止させ、該潜像保持体上の現像像を予め所定面積の分っているテープに写し取って、質量を測定し単位面積当たりの現像量を計測する。
【００７２】
−転写効率の測定−
所定面積のベタ画像となる画像パターンの現像像を潜像保持体上に形成し、該現像像が転写工程を経た直後に画像形成装置を強制的に停止させ、現像像が転写された部分に残っている転写残トナーを予め所定面積の分っているテープに写し取って質量を測定し、その質量を上記画像部における単位面積あたりのトナー現像量で除することで転写効率を算出する。
【００７３】
−非画像部における単位面積あたりの研磨剤付着量の測定−
非画像パターンを潜像保持体上に形成し、画像形成装置を強制的に停止させ、予め所定面積の分っているテープに非画像部を写し取って、質量を測定し単位面積当たりの研磨剤付着量を計測する。
【００７４】
ここで、上記非画像部における単位面積あたりの研磨剤付着量、および画像部の転写残留成分中における研磨剤の含有量は、トナー中における研磨剤の総添加量および研磨剤の付着率を調整することによって制御することができる。
即ち、(i)画像部と非画像部との平均面積（つまり平均画像密度）、(ii)転写効率、(iii)単位面積あたりのトナー現像量の３つを考慮して、トナー中における研磨剤の総添加量および研磨剤の付着率を調整することにより、堆積成分中における研磨剤濃度を制御することができる。
【００７５】
《堆積成分中における研磨剤の含有濃度の測定方法》
ここで、実際の画像形成装置での、堆積成分中における研磨剤の含有濃度の測定方法について説明する。
研磨剤の含有濃度は、研磨剤特有の蛍光Ｘ線を測定することで求めることができ、具体的には、予めトナーと研磨剤との含有濃度が既知の試料を用いて検量線を作成し、清掃用ブレードと潜像保持体との接触部に堆積した堆積成分を採取して、その蛍光Ｘ線測定により、含有濃度を求めた。尚、実際の堆積成分量は極僅かであるため、平均画像密度が１０％である画像を５００枚プリントした上で、接触部における堆積成分を採取する工程を５〜１０回繰り返すことで、蛍光Ｘ線測定に供する量を確保した。
【００７６】
尚、蛍光Ｘ線測定に用いる装置としては、島津製作所製の商品名：蛍光Ｘ線分析装置  ＸＲＦ１５００を使用し、その測定条件は、Ｘ線管球はＲｈ管球を用い、４０Ｋｖ、７０ｍＡで測定時間は３０分に設定して行う。
本明細書に記載の堆積成分中における研磨剤の含有濃度は、何れも上記の方法により算出された値である。
【００７７】
尚、この画像形成装置において、例えば前記現像手段を含む部分が、画像形成装置本体に対して脱着可能なカートリッジ構造（プロセスカートリッジ）であってもよく、該プロセスカートリッジとしては、現像剤保持体を少なくとも備え、前述の静電荷像現像剤を収容するプロセスカートリッジが好適に用いられる。
【００７８】
以下、図面を用いて上記画像形成装置の一例を示すが、これに限定されるわけではない。なお、図に示す主用部を説明し、その他はその説明を省略する。
【００７９】
図１は、４連タンデム方式のフルカラー画像形成装置を示す概略構成図である。図１に示す画像形成装置は、色分解された画像データに基づくイエロー（Ｙ）、マゼンタ（Ｍ）、シアン（Ｃ）、ブラック（Ｋ）の各色の画像を出力する電子写真方式の第１〜第４の画像形成ユニット１０Ｙ、１０Ｍ、１０Ｃ、１０Ｋ（画像形成手段）を備えている。これらの画像形成ユニット（以下、単に「ユニット」と称する）１０Ｙ、１０Ｍ、１０Ｃ、１０Ｋは、水平方向に互いに所定距離離間して並設されている。なお、これらユニット１０Ｙ、１０Ｍ、１０Ｃ、１０Ｋは、画像形成装置本体に対して脱着可能なプロセスカートリッジであってもよい。
【００８０】
各ユニット１０Ｙ、１０Ｍ、１０Ｃ、１０Ｋの図面における上方には、各ユニットを通して中間転写体としての中間転写ベルト２０が延設されている。中間転写ベルト２０は、図における左から右方向に互いに離間して配置された駆動ローラ２２および中間転写ベルト２０内面に接する支持ローラ２４に巻回されて設けられ、第１ユニット１０Ｙから第４ユニット１０Ｋに向う方向に走行されるようになっている。尚、支持ローラ２４は、図示しないバネ等により駆動ローラ２２から離れる方向に付勢されており、両者に巻回された中間転写ベルト２０に所定の張力が与えられている。また、中間転写ベルト２０の潜像保持体側面には、駆動ローラ２２と対向して中間転写体清掃装置３０が備えられている。
また、各ユニット１０Ｙ、１０Ｍ、１０Ｃ、１０Ｋの現像装置（現像手段）４Ｙ、４Ｍ、４Ｃ、４Ｋのそれぞれには、トナーカートリッジ８Ｙ、８Ｍ、８Ｃ、８Ｋに収容されたイエロー、マゼンタ、シアン、ブラックの４色のトナーが供給可能である。
【００８１】
上述した第１〜第４ユニット１０Ｙ、１０Ｍ、１０Ｃ、１０Ｋは、同等の構成を有しているため、ここでは中間転写ベルト走行方向の上流側に配設されたイエロー画像を形成する第１ユニット１０Ｙについて代表して説明する。尚、第１ユニット１０Ｙと同等の部分に、イエロー（Ｙ）の代わりに、マゼンタ（Ｍ）、シアン（Ｃ）、ブラック（Ｋ）を付した参照符号を付すことにより、第２〜第４ユニット１０Ｍ、１０Ｃ、１０Ｋの説明を省略する。
【００８２】
第１ユニット１０Ｙは、潜像保持体として作用する感光体１Ｙを有している。感光体１Ｙの周囲には、感光体１Ｙの表面を所定の電位に帯電させる帯電ローラ２Ｙ、帯電された表面を色分解された画像信号に基づくレーザ光線３Ｙよって露光して静電潜像を形成する露光装置３、静電潜像に帯電したトナーを供給して静電潜像を現像する現像装置（現像手段）４Ｙ、現像したトナー像を中間転写ベルト２０上に転写する１次転写ローラ（１次転写手段）５Ｙ、および１次転写後に感光体１Ｙの表面に残存するトナーを除去する感光体清掃装置（清掃手段）６Ｙが順に配設されている。
尚、１次転写ローラ５Ｙは、中間転写ベルト２０の内側に配置され、感光体１Ｙに対向した位置に設けられている。更に、各１次転写ローラ５Ｙ、５Ｍ、５Ｃ、５Ｋには、１次転写バイアスを印加するバイアス電源（図示せず）がそれぞれ接続されている。各バイアス電源は、図示しない制御部による制御によって、各１次転写ローラに印加する転写バイアスを可変する。
【００８３】
以下、第１ユニット１０Ｙにおいてイエロー画像を形成する動作について説明する。まず、動作に先立って、帯電ローラ２Ｙによって感光体１Ｙの表面が−６００Ｖ〜−８００Ｖ程度の電位に帯電される。
感光体１Ｙは、導電性（２０℃における体積抵抗率：１×１０−６Ωｃｍ以下）の基体上に感光層を積層して形成されている。この感光層は、通常は高抵抗（一般の樹脂程度の抵抗）であるが、レーザ光線３Ｙが照射されると、レーザ光線が照射された部分の比抵抗が変化する性質を持っている。そこで、帯電した感光体１Ｙの表面に、図示しない制御部から送られてくるイエロー用の画像データに従って、露光装置３を介してレーザ光線３Ｙを出力する。レーザ光線３Ｙは、感光体１Ｙの表面の感光層に照射され、それにより、イエロー印字パターンの静電潜像が感光体１Ｙの表面に形成される。
【００８４】
静電潜像とは、帯電によって感光体１Ｙの表面に形成される像であり、レーザ光線３Ｙによって、感光層の被照射部分の比抵抗が低下し、感光体１Ｙの表面の帯電した電荷が流れ、一方、レーザ光線３Ｙが照射されなかった部分の電荷が残留することによって形成される、いわゆるネガ潜像である。
このようにして感光体１Ｙ上に形成された静電潜像は、感光体１Ｙの走行に従って所定の現像位置まで回転される。そして、この現像位置で、感光体１Ｙ上の静電潜像が、現像装置４Ｙによって可視像（現像像）化される。
【００８５】
現像装置４Ｙ内には、例えば、イエロー着色剤を含むトナー母粒子と、付着研磨剤と、浮遊研磨剤と、を含有するイエロートナーが収容されている。イエロートナー中のトナー母粒子は、現像装置４Ｙの内部で攪拌されることで摩擦帯電し、また現像装置４Ｙの内部での攪拌によって浮遊研磨剤とトナー母粒子とが良好に攪拌・混合される。摩擦帯電したトナー母粒子は感光体１Ｙ上に帯電した帯電荷と同極性（負極性）の電荷を有して現像剤ロール（現像剤保持体）上に保持されている。そして感光体１Ｙの表面が現像装置４Ｙを通過していくことにより、感光体１Ｙ表面上の除電された潜像部に該トナー母粒子が静電的に付着し、潜像が現像される。その際、イエロートナー中の付着研磨剤はトナー母粒子に強固に付着しているため、トナー母粒子の潜像部への静電的な移動に伴って、潜像部（つまり画像部）に移動する。一方、浮遊研磨剤は、現像剤ロール（現像剤保持体）表面と感光体１Ｙ表面とで挟まれる領域において浮遊した状態で存在し、現像剤ロールの遠心力によって非潜像部（非画像部）に移動し付着する。
【００８６】
感光体１Ｙ表面に付着したトナー母粒子、付着研磨剤、および浮遊研磨剤のその後の動作を、図１における画像形成ユニット１０Ｙを拡大して示す図２により詳細に説明する。
図２に示すように、付着研磨剤が付着したイエローのトナー母粒子４０Ｙが潜像部（画像部）に付着し、浮遊研磨剤４２Ｙが画像部および非画像部に付着した感光体１Ｙは、引続き矢印Ａ方向に所定速度で走行され、所定の１次転写位置へ搬送される。１次転写位置では、１次転写ローラ５Ｙに所定の１次転写バイアスが印加され、感光体１Ｙから１次転写ローラ５Ｙに向う静電気力が付着研磨剤が付着したトナー母粒子４０Ｙに作用され、感光体１Ｙ上のトナー像（トナー母粒子および付着研磨剤）が中間転写ベルト２０上に転写される。このとき印加される転写バイアスは、トナーの極性（−）と逆極性の（＋）極性であり、例えば第１ユニット１０Ｙでは制御部（図示せず）によって＋１０μＡ程度に制御されている。一方画像部および非画像部に付着した浮遊研磨剤４２Ｙは、１次転写ローラ５Ｙの一次転写バイアスによる静電気力に影響されず、その多くが中間転写ベルト２０に転写されずに感光体１Ｙ上に残留する。
【００８７】
感光体１Ｙ上に残留した、付着研磨剤が付着したトナー母粒子４０Ｙおよび浮遊研磨剤４２Ｙは、清掃装置６Ｙで除去されて回収される。その際、清掃装置６Ｙにおける清掃用ブレード６０Ｙと感光体１Ｙとが接触する接触部では、残留した付着研磨剤が付着したトナー母粒子４０Ｙや浮遊研磨剤４２Ｙ等の転写残留成分の一部が堆積する。本画像形成装置においては、現像装置４Ｙに適用する静電荷像現像用トナーにおける研磨剤の添加量および付着率を制御することにより、前記堆積した転写残留成分（堆積成分）４４Ｙ中における研磨剤の含有濃度が５質量％以上２５質量％以下に制御されている。
【００８８】
また、第２ユニット１０Ｍ以降の１次転写ローラ５Ｍ、５Ｃ、５Ｋに印加される１次転写バイアスも、第１ユニットに準じて制御されている。
こうして、第１ユニット１０Ｙにてイエローのトナー像の転写された中間転写ベルト２０は、第２〜第４ユニット１０Ｍ、１０Ｃ、１０Ｋを通して順次搬送され、各色のトナー像が重ねられて多重転写される。
【００８９】
第１〜第４ユニットを通して４色のトナー像が多重転写された中間転写ベルト２０は、中間転写ベルト２０と中間転写ベルト２０内面に接する支持ローラ２４と中間転写ベルト２０の像保持面側に配置された２次転写ローラ（２次転写手段）２６とから構成された２次転写部へと至る。一方、記録紙（被転写体）Ｐが供給機構を介して２次転写ローラ２６と中間転写ベルト２０とが圧接されている隙間に所定のタイミングで給紙され、所定の２次転写バイアスが２次転写ローラ２６に印加される。このとき印加される転写バイアスは、トナーの極性（−）と逆極性の（＋）極性であり、中間転写ベルト２０から記録紙Ｐに向う静電気力がトナー像に作用され、中間転写ベルト２０上のトナー像が記録紙Ｐ上に転写される。尚、この際の２次転写バイアスは２次転写部の抵抗を検出する抵抗検出手段（図示せず）により検出された抵抗に応じて決定されるものであり、電圧制御されている。
【００９０】
この後、記録紙Ｐは定着装置（定着手段）２８へと送り込まれトナー像が加熱され、色重ねしたトナー像が溶融されて、記録紙Ｐ上へ定着される。カラー画像の定着が完了した記録紙Ｐは、排出部へ向けて搬出され、一連のカラー画像形成動作が終了される。一方、トナー像を転写した中間転写ベルト２０の表面は、中間転写体清掃装置３０により清掃される。
【００９１】
尚、上記例示した画像形成装置は、中間転写ベルト２０を介してトナー像を記録紙Ｐに転写する構成となっているが、この構成に限定されるものではなく、感光体から直接トナー像が記録紙に転写される構造であってもよい。
【００９２】
＜プロセスカートリッジ、トナーカートリッジ＞
図３は、本発明の静電荷像現像剤を収容するプロセスカートリッジの好適な一例を示す概略構成図である。プロセスカートリッジ２００は、感光体１０７の外周表面において、図における時計回り方向に帯電ローラ１０８、現像装置１１１、感光体清掃装置（清掃手段）１１３を有しており、また帯電ローラ１０８の下流側（感光体１０７の駆動方向下流側）であって現像装置１１１の上流側の感光体１０７表面に露光を行うための開口部１１８と、感光体清掃装置１１３の下流側であって帯電ローラ１０８の上流側の感光体１０７表面に除電露光を行うための開口部１１７と、を取り付けレール１１６を用いて組み合わせ、一体化したものである。
このプロセスカートリッジ２００は、転写装置１１２と、定着装置１１５と、図示しない他の構成部分とから構成される画像形成装置本体に対して着脱自在としたものであり、画像形成装置本体とともに画像形成装置を構成するものである。なお、符号３００は記録紙である。
【００９３】
図３で示すプロセスカートリッジ２００では、帯電装置１０８、現像装置１１１、清掃装置（清掃手段）１１３、露光のための開口部１１８、および除電露光のための開口部１１７を備えているが、これら装置は選択的に組み合わせることが可能である。即ち、感光体１０７のほかには、帯電装置１０８、現像装置１１１、清掃装置（清掃手段）１１３、露光のための開口部１１８、および除電露光のための開口部１１７から構成される群から選択される少なくとも１種を備える。プロセスカートリッジ２００には図示しないトナーカートリッジや、トナーカートリッジから現像装置１１１へ補給トナーを搬送する、トナー搬送装置を備えていても構わない。
【００９４】
次に、本発明のトナーカートリッジについて説明する。本発明のトナーカートリッジは、画像形成装置に着脱可能に装着され、少なくとも、前記画像形成装置内に設けられた現像手段に供給するためのトナーを収納するトナーカートリッジにおいて、前記トナーが既述したトナーであることを特徴とする。なお、上記トナーカートリッジには少なくともトナーが収容されればよく、画像形成装置の機構によっては、例えばトナーとキャリアとから構成される現像剤が収容されてもよい。
【００９５】
なお、図１に示す画像形成装置は、トナーカートリッジ８Ｙ、８Ｍ、８Ｃ、８Ｋが着脱可能な構成を有する画像形成装置であり、現像装置４Ｙ、４Ｍ、４Ｃ、４Ｋは、各々の現像装置（色）に対応したトナーカートリッジと、図示しないトナー供給管で接続されている。また、トナーカートリッジ内に収納されているトナーが少なくなった場合には、このトナーカートリッジを交換することができる。
【実施例】
【００９６】
以下、実施例および比較例を挙げ、本発明をより具体的に詳細に説明するが、本発明は以下の実施例に限定されるものではない。なお、以下において特に断りのない限り、「部」は「質量部」を、「％」は「質量％」を表す。
【００９７】
＜トナー母粒子（Ａ）の製造＞
（樹脂粒子分散液（Ａ）の調製）
下記の成分を用い、下記方法に従って樹脂粒子分散液（Ａ）を調製した。
・スチレン                                  ３７５部
・ｎ−ブチルアクリレート                      ２５部
・アクリル酸                                    ５部
・ドデカンチオール                            ３０部
以上の材料を混合して溶解したものを、非イオン性界面活性剤（ノニポール４００：三洋化成（株）製）８部及びアニオン性界面活性剤（ネオゲンＳＣ：第一工業製薬（株）製）９部をイオン交換水５５０部に溶解したフラスコ中で乳化重合させ、３０分間ゆっくり混合しながら、これに過硫酸アンモニウム５部を溶解したイオン交換水５０部を投入した。窒素置換を行った後、前記フラスコ内を攪拌しながら内容物が８０℃になるまでオイルバスで加熱し、４時間そのまま乳化重合を継続した。その結果、体積平均粒径＝１３２ｎｍ、Ｔｇ＝６１℃、重量平均分子量Ｍｗ＝１１２００の樹脂粒子が分散された樹脂粒子分散液（Ａ）を得た。
【００９８】
（着色剤分散液（Ａ）の調製）
下記の成分を用い、下記方法に従って着色剤分散液（Ａ）を調製した。
・マゼンタ顔料（Ｃ．Ｉ．ピグメント・レッド５７）                    ５５部
・ノニオン性界面活性剤（ノニポール４００：三洋化成（株）製）          ４部
・イオン交換水                                                    ２４０部
以上の材料を混合・溶解し、ホモジナイザー（ウルトラタラックスＴ５０：ＩＫＡ社製）を用いて４０分間攪拌し、その後アルティマイザーにて分散処理して平均粒子径が２２０ｎｍである着色剤粒子が分散された着色剤分散剤（Ａ）を調製した。
【００９９】
（離型剤分散液（Ａ）の調製）
下記の成分を用い、下記方法に従って離型剤分散液（Ａ）を調製した。
・パラフィンワックス（ＨＮＰ−１９０：日本精鑞(株)製、融点８５℃）  ９５部
・カチオン性界面活性剤（サニゾールＢ５０：花王（株）製）              ５部
・イオン交換水                                                    ２４０部
以上の材料を、丸型ステンレス鋼製フラスコ中でホモジナイザー（ウルトラタラックスＴ５０：ＩＫＡ社製）を用いて３０分間分散した後、圧力吐出型ホモジナイザーで分散処理し、体積平均粒径が５２０ｎｍである離型剤粒子が分散された離型剤分散液（Ａ）を調製した。
【０１００】
（トナー母粒子（Ａ）の作製）
下記の成分を用い、下記方法に従ってトナー母粒子（Ａ）を作製した。
・樹脂粒子分散液（Ａ）                                            ２４５部
・着色剤分散液（Ａ）                                                ２０部
・離型剤分散液（Ａ）                                                ４５部
・ポリ水酸化アルミニウム（浅田化学社製、Ｐａｈｏ２Ｓ）            ０．８部
・イオン交換水                                                    ８００部
以上の成分を、丸型ステンレス鋼鉄フラスコ中でホモジナイザー（ウルトラタラックスＴ５０：ＩＫＡ社製）を用いて混合し、分散した。粒子の凝集のため、加熱用オイルバス中でフラスコ内を攪拌しながら４５℃まで加熱し３０分保持した後、更に加熱用オイルバスの温度を上げて５９℃で６０分間保持した。このスラリー中の粒子の大きさを測定したところ、体積平均粒子径Ｄ５０は５．６μｍであった。その後、凝集体粒子の形状を制御するために、この凝集体粒子を含むスラリーに、１Ｎ水酸化ナトリウムを追加して、系のｐＨを７．２に調整した後フラスコを密閉し、磁気シールを用いて攪拌を継続しながら８５℃まで加熱し、５時間保持した。冷却後、このトナー母粒子を濾別し、イオン交換水で４回洗浄した後、凍結乾燥してトナー母粒子（Ａ）を得た。
【０１０１】
（１）画像形成装置として、富士ゼロックス（株）製Ｄｏｃｕ  Ｃｅｎｔｒｅ  Ｃｏｌｏｒ４００（転写効率：９５％、画像部における単位面積あたりのトナー現像量：４．５ｇ／ｍ２であり、平均画像密度が１０％である画像を形成する場合）を用いて以下の検証を行った。
【０１０２】
＜比較例１＞
（第１の研磨剤添加工程）
まず、前記より得たトナー母粒子（Ａ）に対し、下記表１に記載の量（最終的なトナー中における添加濃度）の研磨剤（酸化セリウム：個数平均一次径０．５μｍ）を添加し、攪拌装置として５Ｌヘンシェルミキサーを用い周速２５ｍ／ｓｅｃで２０分間ブレンドを行ない、その後、４５μｍ網目のシーブを用いて粗大粒子を除去した。
【０１０３】
（第２の研磨剤添加工程）
更に第２の研磨剤添加工程として、上記第１の研磨剤添加工程を経たトナー母粒子（Ａ）と研磨剤（酸化セリウム：個数平均一次径０．５μｍ）とを、下記の方法により、下記表１に記載の割合で、トナーカートリッジに充填した。
上記第１の研磨剤添加工程を経たトナー母粒子（Ａ）と研磨剤とをトナーカートリッジに充填する方法は、トナー母粒子をトナーカートリッジに充填する充填機上部に設置されたトナー粒子ホッパーに、研磨剤投入機より所定量の研磨剤を投入する方法によって行った。
【０１０４】
≪各物性の測定・算出≫
第２の研磨剤添加工程まで経て得られた上記トナーに関し、前述の方法により「研磨剤付着率」を算出した。また、上記画像形成装置（Ｄｏｃｕ  Ｃｅｎｔｒｅ  Ｃｏｌｏｒ４００）に上記トナーカートリッジを装着し、「非画像部における単位面積あたりの研磨剤付着量」を、前述の方法により測定し、その値を元に前記式（３）における「堆積成分中における研磨剤濃度」を算出した。更に、前述の方法により、実際に清掃用ブレードと感光体との接触部に堆積した「堆積成分中における研磨剤濃度」を測定した。
【０１０５】
＜実施例１〜１１および比較例２〜３＞
第１の研磨剤添加工程および第２の研磨剤添加工程における研磨剤の添加量を、下記表１に記載の通り変更した以外、前記比較例１に記載の方法によりトナーカートリッジに現像剤を充填し、各物性の測定・算出を行った。
各測定・算出結果を、下記表１に示す。
【０１０６】
【表１】
2008268753.tif 000002
【０１０７】
≪評価≫
−感光体平均磨耗速度−
以下の方法により感光体平均磨耗速度（ｎｍ／ｋｃｙｃｌｅ）を測定した。
未使用時の感光体膜厚と１２００ｋｃｙｃｌｅプリント後の感光体膜厚とを測定して摩耗により減少した感光体の膜厚を算出した。またこの減少膜厚から平均摩耗速度（ｎｍ／Ｋｃｙｃｌｅ）を算出した。感光体平均摩耗速度が５ｎｍ／ｋｃｙｃｌｅ以下ならば許容できる値であるが、５ｎｍ／ｋｃｙｃｌｅを超えると許容出来なくなる。
【０１０８】
−偏磨耗−
以下の方法により偏磨耗（最大磨耗値−最小磨耗値）（ｎｍ／ｋｃｙｃｌｅ）を測定した。
上記感光体平均磨耗速度の算出における、未使用時の感光体膜厚と１２００ｋｃｙｃｌｅプリント後の感光体膜厚との測定において、最大摩耗値と最小摩耗値から偏摩耗値（即ち磨耗が最も多い箇所と少ない箇所との差）を算出した。偏摩耗値として、２ｎｍ／ｋｃｙｃｌｅ以下なら許容できる値であるが、２ｎｍ／ｋｃｙｃｌｅを超えると許容できなくなる。
上記評価結果を、下記表２に示す。
【０１０９】
【表２】
2008268753.tif 000003
【０１１０】
（２）画像形成装置として富士ゼロックス（株）製Ｄｏｃｕ  Ｃｏｌｏｒ  ｆ４５０（転写効率：９３％、画像部における単位面積あたりのトナー現像量：５．０ｇ／ｍ２であり、平均画像密度が３０％である画像を形成する場合）を用いて以下の検証を行った
【０１１１】
＜実施例１２〜１３および比較例４〜５＞
第１の研磨剤添加工程および第２の研磨剤添加工程において用いる研磨剤を窒化ホウ素（個数平均一次径０．３μｍ）に変更し、且つ各添加工程における研磨剤の添加量を、下記表３に記載の通り変更した以外、前記比較例１に記載の方法によりトナーカートリッジに現像剤を充填し、各物性の測定・算出を行った。
【０１１２】
【表３】
2008268753.tif 000004
【０１１３】
【表４】
2008268753.tif 000005
【図面の簡単な説明】
【０１１４】
【図１】本発明の画像形成装置の一例を示す概略構成図である。
【図２】図１に記載の画像形成装置におけるイエローユニットの拡大概略図である。
【図３】本発明のプロセスカートリッジの一例を示す概略構成図である。
【符号の説明】
【０１１５】
１Ｙ、１Ｍ、１Ｃ、１Ｋ、１０７  感光体（潜像保持体）
２Ｙ、２Ｍ、２Ｃ、２Ｋ、１０８  帯電ローラ
３Ｙ、３Ｍ、３Ｃ、３Ｋ  レーザ光線
３  露光装置
４Ｙ、４Ｍ、４Ｃ、４Ｋ、１１１  現像装置（現像手段）
５Ｙ、５Ｍ、５Ｃ、５Ｋ  １次転写ローラ
６Ｙ、６Ｍ、６Ｃ、６Ｋ、１１３  感光体清掃装置（清掃手段）
８Ｙ、８Ｍ、８Ｃ、８Ｋ  トナーカートリッジ
１０Ｙ、１０Ｍ、１０Ｃ、１０Ｋ  ユニット
２０  中間転写ベルト
２２  駆動ローラ
２４  支持ローラ
２６  ２次転写ローラ（転写手段）
２８、１１５  定着装置（定着手段）
３０  中間転写体清掃装置
４０Ｙ  付着研磨剤が付着したイエローのトナー母粒子
４２Ｙ  浮遊研磨剤
４４Ｙ  堆積した転写残留成分（堆積成分）
６０Ｙ  清掃用ブレード
１１２  転写装置
１１６  取り付けレール
１１７  除電露光のための開口部
１１８  露光のための開口部
２００  プロセスカートリッジ、
Ｐ、３００  記録紙（被転写体）
【図１】
2008268753.tif 000006
【図２】
2008268753.tif 000007
【図３】
2008268753.tif 000008